(57)【要約】【課題】マグネシウム合金を液相線温度より低温でも安定して射出成形できる金属射出成形機を提供する。【解決手段】逆流防止装置（１２）は、スクリュ（６）の先端の押金（１４）と、スクリュヘッド（１５）と、逆流防止リング（１６）とから構成され、逆流防止リング（１６）はスクリュヘッド（１５）の軸部（２１）に挿通されている。計量時には逆流防止リング（１６）はスクリュヘッド（１５）の頭部（２２）に当接し、溶融したマグネシウム合金は、加熱シリンダ（４）のボア（２４）と押金（１４）の間の第１の流路（３１）、押金（１４）と逆流防止リング（１６）の間の第２の流路（３２）、軸部（２１）と逆流防止リング（１６）の間の第３の流路（３３）、頭部（２２）において切り欠き、貫通孔（２７）等によって形成されている第４の流路（３４）を順次流れる。本発明は、第２〜４の流路（３２、…３４）のそれぞれの断面積が、第１の流路（３１）の断面積と等しいかそれより大きくなるように構成する。【選択図】  図２
2019063833.tif 000002
【特許請求の範囲】
【請求項１】
加熱シリンダと、該加熱シリンダ内に回転方向と軸方向とに駆動可能に設けられているスクリュとからなりマグネシウム合金を射出する金属射出成形機であって、
前記スクリュの先端に逆流防止装置が設けられ、
該逆流防止装置は、前記スクリュの先端に設けられている押金と、前記押金に固定されているスクリュヘッドと、逆流防止リングとから構成され、前記スクリュヘッドは前記押金に固定されている所定径の軸部と該軸部に接続されている頭部とからなり、前記逆流防止リングは前記加熱シリンダのボアに液密的に摺動されていると共に前記軸部に挿通されており、
計量時には前記逆流防止リングは前記頭部に当接し、溶融したマグネシウム合金は、前記加熱シリンダの前記ボアと前記押金の間に形成されている第１の流路、前記押金と前記逆流防止リングの間に形成されている第２の流路、前記軸部と前記逆流防止リングの間に形成されている第３の流路、前記頭部に形成されている第４の流路を順次流れて前記スクリュの先端に計量されるようになっており、
前記第２〜４の流路のそれぞれの断面積は、前記第１の流路の断面積と等しいかそれより大きいことを特徴とする金属射出成形機。
【発明の詳細な説明】
【技術分野】
【０００１】
本発明は、マグネシウム合金を射出材料とし金属成形品を成形する金属射出成形機に関するものである。
【背景技術】
【０００２】
マグネシウム合金から金属成形品を成形する方法は色々あり、広く実施されている方法としてダイカスト法が周知である。ダイカスト法には、コールドチャンバー方式とホットチャンバー方式とがあり、コールドチャンバー方式では射出装置に形成されているスリーブから溶融したマグネシウム合金を注入して、プランジャを駆動して金型に射出するようになっており、ホットチャンバー方式では溶融したマグネシウム合金で満たされた溶融炉にいわゆるグースネックを入れてマグネシウム合金を供給しプランジャを駆動して金型に射出するようになっている。つまりダイカスト法では、いずれの方式でもマグネシウム合金を完全に溶融する必要がある。従って、例えば汎用的なマグネシウム合金であり融点が５９５℃のＡＺ９１Ｄであれば、それよりかなり高温、例えば６５０〜６７０℃に加熱しなければならない。このようにダイカスト法ではマグネシウム合金を完全に溶融するために高温にする必要があるので凝固時にある程度の収縮が発生する。それによって引け巣が生じたり、ガスの巻き込みが生じるいわゆる鋳造欠陥が生じやすいという欠点もある。
【０００３】
このようなダイカスト法に対して、インラインスクリュ式の射出成形機によってマグネシウム合金を溶融し金型に射出して成形する射出成形法も周知である。インラインスクリュ式の射出成形機は、射出装置が加熱シリンダとこの加熱シリンダ内で回転方向と軸方向とに駆動可能に設けられているスクリュとから構成され、金属を射出材料とする射出成形機は金属射出成形機と呼ばれている。例えば、特許文献１、２等のように、金属射出成形機に関連する色々な技術が本願の出願人によって提案されているが、金属射出成形機でマグネシウム合金を溶融すると、比較的低温で溶融して金型に射出することができる。具体的には、液相線温度近傍、あるいはそれよりも低温の５８０℃で半溶融状態に溶融し、射出することができる。
【先行技術文献】
【特許文献】
【０００４】
【特許文献１】特開平８−２８１４１３号公報
【特許文献２】特開２００３−９４１５９号公報
【発明の概要】
【発明が解決しようとする課題】
【０００５】
マグネシウム合金から成形品を得るとき金属射出成形機によって射出する射出成形法を実施すると、液相線温度近傍で溶融して射出することができるので、つまり比較的低温で溶融して射出することができるので、凝固時の収縮率が小さく鋳造欠陥の発生を抑制できる。また成形品の変形が小さくなるので精度の高い成形品が得られる。すなわちマグネシウム合金から成形品を得る方法として射出成形法は優れた点が多いと言える。しかしながら解決すべき問題も見受けられる。具体的には、液相線以下の温度で成形を繰り返すと流動性が悪くなり、逆流防止装置通過時の流動抵抗が増えることにより成形安定性が落ちる点である。高温で溶融して射出する場合には成形を繰り返しても成形不良が発生することはほとんど無いが、液相線温度より低い温度で溶融して射出する場合には成形不良が発生しやすい。本発明者の調査によると、成形不良が発生するときには、スクリュの逆流防止弁近傍において未溶融状態のマグネシウムの金属粒子が堆積して溶融した金属が流動する流路を塞いでいることが分かった。マグネシウム合金によって射出成形するとき、凝固時の収縮率を小さくするために比較的低温で溶融して射出したいという要求があり、特にそのような場合に成形が安定しない。
【０００６】
本発明は、上記したような問題点を解決した金属射出成形機を提供することを目的とし、具体的には、マグネシウム合金を液相線温度の近傍あるいはそれより低温で溶融して射出するにも拘わらず、成形サイクルを繰り返し実施しても成形不良が発生しにくい金属射出成形機を提供することを目的としている。
【課題を解決するための手段】
【０００７】
本発明は上記目的を達成するために、加熱シリンダとスクリュとからなる金属射出成形機であって、逆流防止装置に特徴を有する金属射出成形機として構成する。逆流防止装置は、スクリュの先端に設けられている押金と、押金に固定されているスクリュヘッドと、逆流防止リングとから構成されている。そしてスクリュヘッドは所定径の軸部と頭部とからなり、逆流防止リングは加熱シリンダのボアに液密的に摺動されていると共に軸部に挿通されている。計量時には逆流防止リングは頭部に当接し、溶融したマグネシウム合金は、加熱シリンダのボアと押金の間に形成されている第１の流路、押金と逆流防止リングの間に形成されている第２の流路、軸部と逆流防止リングの間に形成されている第３の流路、頭部に形成されている第４の流路を順次流れる。本発明は、第２〜４の流路のそれぞれの断面積が、第１の流路の断面積と等しいかそれより大きいように構成する。
【０００８】
かくして、請求項１記載の発明は、上記目的を達成するために、加熱シリンダと、該加熱シリンダ内に回転方向と軸方向とに駆動可能に設けられているスクリュとからなりマグネシウム合金を射出する金属射出成形機であって、前記スクリュの先端に逆流防止装置が設けられ、該逆流防止装置は、前記スクリュの先端に設けられている押金と、前記押金に固定されているスクリュヘッドと、逆流防止リングとから構成され、前記スクリュヘッドは前記押金に固定されている所定径の軸部と該軸部に接続されている頭部とからなり、前記逆流防止リングは前記加熱シリンダのボアに液密的に摺動されていると共に前記軸部に挿通されており、計量時には前記逆流防止リングは前記頭部に当接し、溶融したマグネシウム合金は、前記加熱シリンダの前記ボアと前記押金の間に形成されている第１の流路、前記押金と前記逆流防止リングの間に形成されている第２の流路、前記軸部と前記逆流防止リングの間に形成されている第３の流路、前記頭部に形成されている第４の流路を順次流れて前記スクリュの先端に計量されるようになっており、前記第２〜４の流路のそれぞれの断面積は、前記第１の流路の断面積と等しいかそれより大きいことを特徴とする金属射出成形機として構成される。
【発明の効果】
【０００９】
以上によると本発明は、加熱シリンダと、該加熱シリンダ内に回転方向と軸方向とに駆動可能に設けられているスクリュとからなりマグネシウム合金を射出する金属射出成形機として構成される。スクリュの先端に逆流防止装置が設けられ、逆流防止装置は、スクリュの先端に設けられている押金と、押金に固定されているスクリュヘッドと、逆流防止リングとから構成され、スクリュヘッドは押金に固定されている所定径の軸部と該軸部に接続されている頭部とからなり、逆流防止リングは加熱シリンダのボアに液密的に摺動されていると共に軸部に挿通されている。そして計量時には逆流防止リングは頭部に当接し、溶融したマグネシウム合金は、加熱シリンダのボアと押金の間に形成されている第１の流路、押金と逆流防止リングの間に形成されている第２の流路、軸部と逆流防止リングの間に形成されている第３の流路、頭部に形成されている第４の流路を順次流れてスクリュの先端に計量されるようになっている。本発明は、第２〜４の流路のそれぞれの断面積は、第１の流路の断面積と等しいかそれより大きいように構成されている。つまり流路の断面積は上流と下流において等しいか、下流側の方が大きい。従って、マグネシウム合金が液相線温度以下の比較的低い温度で溶融して、半溶融状態であっても、粒子状の固体のマグネシウム合金は溶融したマグネシウム合金と共に滑らかに流動して計量される。つまり粒子状の固体のマグネシウム合金が逆流防止装置において堆積しない。従って成形サイクルを繰り返し実施しても成形不良は発生しない。
【図面の簡単な説明】
【００１０】
【図１】本発明の実施の形態に係る金属射出成形機を示す正面断面図である。
【図２】本発明の実施の形態に係る金属射出成形機の一部であって、逆流防止装置近傍を拡大して示す正面断面図である。
【図３】本発明の実施の形態に係る金属射出成形機によって成形したマグネシウム合金からなる成形品を切断した切断面の拡大写真である。
【発明を実施するための形態】
【００１１】
以下、本発明の実施の形態について説明する。本発明の実施の形態に係る金属射出成形機１は、図１に示されている射出装置２、図示されていない型締装置等から構成されている。射出装置２は、加熱シリンダ４と、この加熱シリンダ４内に回転方向と軸方向とに駆動可能に設けられている本実施の形態に係るスクリュ６とからなる。加熱シリンダ４には、その後方にホッパ７が設けられマグネシウム合金のチップ状原料が加熱シリンダ４内に供給されるようになっている。そして加熱シリンダ２の先端には射出ノズル８が設けられ、図１に示されていないが、加熱シリンダ２の外周面には複数のヒータが設けられ加熱されるようになっている。スクリュ６は、所定の駆動機構１０によって回転方向と軸方向に駆動されるようになっている。
【００１２】
本実施の形態に係る金属射出成形機１は、スクリュ６に設けられている逆流防止装置１２に特徴がある。逆流防止装置１２は、図２に拡大して示されているように、スクリュ６の先端に固定されている押金１４と、スクリュヘッド１５と、逆流防止リング１６とから構成されている。押金１４は上流側が高さの低い円柱部１８になっており、下流側がテーパ状に縮径した円錐部１９になっている。スクリュヘッド１５は、所定径の軸部２１と、この軸部２１に固着されている頭部２２とから構成されている。スクリュヘッド１５は、この軸部２１が押金１４に固定されることによってスクリュ６に取付けられている。逆流防止リング１６は筒状に形成され、スクリュヘッド１５の軸部２１が挿通しており、その外周面が加熱シリンダ４のボア２４に対して液密的に摺動するようになっている。逆流防止リング１６は、押金１４に近い部分においてテーパ面２５が形成されており、射出時には逆流防止リング１６はこのテーパ面２５において押金１４の円錐部１９に押し付けられる。つまり着座する。一方、計量時には逆流防止リング１６はスクリュヘッド１５の頭部２２に当接することになる。スクリュヘッド１５の頭部２２には複数個の切り欠き、あるいは複数個の貫通孔２７が形成されており、逆流防止リング１６が頭部２２に当接しても次に説明する第４の流路３４が確保されるようになっている。
【００１３】
計量時には、逆流防止リング１６がスクリュヘッド１５の頭部２２に当接するが、次の複数の流路を経由して溶融したマグネシウム合金がスクリュ６の先端に送られる。まず、逆流防止装置１２における最上流の流路は、押金１４と加熱シリンダ４のボア２４との間に形成される第１の流路３１である。本実施の形態においては押金１４は円柱部１８を備えているので、第１の流路３１は円柱部１８の外周面とボア２４の間の環状の流路になる。このような第１の流路３１の下流側に第２の流路３２が形成されている。第２の流路３２は、押金１４の円錐部１９と逆流防止リング１６のテーパ面２５の間に形成されている。この第２の流路３２の下流側に第３の流路３３が形成されている。第３の流路３３はスクリュヘッド１５の軸部２１と逆流防止リング１６の間に形成され、円筒状になっている。第４の流路３４は、スクリュヘッド１５の頭部２２に形成されている流路であり、複数個の切り欠きあるいは複数個の貫通孔２７からなる。マグネシウム合金は第４の流路３４を流れてスクリュ６の先端に計量されることになる。
【００１４】
本実施の形態に係る金属射出成形機１では、これら第１〜４の流路３１、３２、…の断面積の関係に特徴がある。具体的には、第２〜４の流路３２、３３、３４の断面積は、より詳しく言うと流れ方向と垂直な面における断面積は、第１の流路３１の断面積と実質的に等しいか、第１の流路３１の断面積より大きい。なお、第４の流路３４は、複数個の切り欠き、あるいは複数個の貫通孔２７からなるが、その断面積はそれらの合計の断面積とする。第１〜４の流路３１、３２、…の断面積の関係はこのようになっているが、従来の金属射出成形機では軸部２１が比較的径が大きく、第３の流路３３が第１の流路３１に比して断面積が約１／２と小さい。このため従来の金属射出成形機では粒状の固体のマグネシウム合金が逆流防止装置１２において堆積することがあった。これに対して本実施の形態に係る金属射出成形機１においては、流路の断面積が逆流防止装置１２において上流から下流まで等しいか、あるいは他の流路の断面積は第１の流路３１より大きいので、粒状の固体のマグネシウム合金が溶融したマグネシウム合金と共に流れても、粒状の固体のマグネシウム合金が逆流防止装置１２内で堆積しない。つまり計量において問題が生じない。マグネシウム合金は液相線温度の近傍、あるいは液相線温度より低温で溶融して射出すると、成形品の収縮率が小さく好ましいが、本実施の形態に係る金属射出成形機１は、このように比較的低温で溶融しても粒状の固体のマグネシウム合金が逆流防止装置１２に堆積しないで、良好に計量できる。
【実施例１】
【００１５】
本実施の形態に係る金属射出成形機１は、従来の金属射出成形機に比して計量が安定し、成形不良が発生し難いことを確認するため、実験を行った。
実験内容：
本発明の実施例の金属射出成形機１として、加熱シリンダ４の内径が５１ｍｍの金属射出成形機の機種を採用し、第１〜４の流路３１、３２、…の断面積の比率が下の表１のようになるように逆流防止装置１２を制作しスクリュ６に取付けた。すなわち、第２、３、４の流路３２、３３、３４のそれぞれの断面積が、第１の流路３１の断面積に対して、１．０３、１．１３、１．１１倍になるようにした。ただし、第２の流路３２については、流れ方向は円錐部１９の円錐面に平行になっているとして、その断面積を計算している。具体的には、円錐部１９の円錐面は一方の端部が円柱部１８に、そして他方の端部が軸部２１にそれぞれ接続されているが、これら両端部から等距離の位置、つまり円錐面の中央の位置から円錐面に対して垂直に延ばしてテーパ面２５に達する断面を考え、その面積を第２の流路３２の断面積であるとして計算している。
【００１６】
【表１】
2019063833.tif 000003
【００１７】
比較例として同機種の金属射出成形機を用意し、従来の逆流防止装置をスクリュに取付けた。従来の逆流防止装置において第２、３、４の流路のそれぞれの断面積は、表１に示されているように、第１の流路の断面積に対して０．９７、０．５０、０．６３倍であった。
【００１８】
本発明の実施例の金属射出成形機１と、比較例の金属射出成形機のそれぞれにおいてマグネシウム合金ＡＺ９１Ｄを材料として溶融・射出し、１００×２００×２ｍｍの平板成形品を成形した。なお、表２のように加熱シリンダ４の設定温度は色々な温度を与え、それぞれの温度において５０個ずつ平板成形品を成形した。その結果を表２に示す。表２において○は成形した全ての成形品が正常であったことを、△は数個の成形品において成形不良が生じたことを、そして×は実質的に成形ができなかったことをそれぞれ示している。
【００１９】
【表２】
2019063833.tif 000004
【００２０】
考察：マグネシウム合金ＡＺ９１Ｄの融点は５９５℃であり、６００℃においては実質的に完全に溶融して射出されていると考えられる。この温度では本発明の実施例の金属射出成形機１においても、比較例の金属射出成形機においても正常に成形が実施できた。５９０℃は液相線温度よりわずかに低い温度であるが、この温度においても本発明の実施例の金属射出成形機１においても、比較例の金属射出成形機においても正常に成形が実施できた。液相線温度よりわずかに温度が低いだけであるので、溶融したマグネシウム合金の中に粒状の固体のマグネシウム合金が存在しているとしてもわずかであり、逆流防止装置１２において堆積しないからであると推測される。加熱シリンダ４の温度を５８０℃に設定して成形すると、比較例の金属射出成形機においては一部成形不良が発生した。比較例の金属射出成形機の逆流防止装置を調べたところ、粒状の固体のマグネシウム合金の堆積が見られた。これに対して本発明の実施例の金属射出成形機１においては正常に成形ができた。つまり逆流防止装置１２において堆積はなかったと考えられる。加熱シリンダ４の設定温度を５７５℃で成形すると、比較例の金属射出成形機では実質的に成形ができなかったが、本発明の実施例の金属射出成形機１においては正常に成形ができた。この５７５℃において本発明の実施例の金属射出成形機１において成形した平板成形品を切断し、その断面を撮影したものを図３に示す。成形品中に粒状のマグネシウム合金が多数含まれているが、これらは固体の状態で溶融したマグネシウム合金と共に射出されたものである。マグネシウム合金が半溶融状態で射出されていることが確認できた。加熱シリンダ４の設定温度を５７０℃にしても、本発明の実施例の金属射出成形機１では正常に成形品が成形できたが、５６５℃にすると、一部成形不良が見られた。以上の実験から、本発明の実施の形態に係る金属射出成形機１は、従来の射出成形機においては射出成形が困難な低い温度であっても、マグネシウム合金を半溶融状態にして安定的に射出でき、良好な成形品を成形できることが確認できた。
【符号の説明】
【００２１】
１      金属射出成形機          ２      射出装置
４      加熱シリンダ            ６      スクリュ
７      ホッパ                  ８      射出ノズル
１２      逆流防止装置          １４      押金
１５      スクリュヘッド        １６      逆流防止リング
１８      円柱部                １９      円錐部
２１      軸部                  ２２      頭部
２４      ボア                  ２５      テーパ面
３１      第１の流路            ３２      第２の流路
３３      第３の流路            ３４      第４の流路
【図１】
2019063833.tif 000005
【図２】
2019063833.tif 000006
【図３】
2019063833.tif 000007